(57)【特許請求の範囲】
【請求項１】
下式（１）で表わされるチタン酸ジルコン酸塩系ペロブスカイト組成物と、前記チタン酸ジルコン酸塩系ペロブスカイト組成物の焼結体中の空隙に偏析しているＡｇとを含有し、
前記Ａｇは、酸化物換算で、前記チタン酸ジルコン酸塩系ペロブスカイト組成物１００質量部に対し０．０５〜０．３質量部含有することを特徴とする圧電磁器組成物。
（Ｐｂａ・Ｒｅｘ）｛Ｚｒｂ・Ｔｉｃ・（Ｎｉ１／３Ｎｂ２／３）ｄ・（Ｚｎ１／３Ｎｂ２／３）ｅ｝Ｏ３      ・・・（１）
式中、Ｒｅは、Ｌａ及び／又はＮｄであり、ａ〜ｅ、ｘは次の要件を満たす。
０．９５≦ａ≦１．０５
０≦ｘ≦０．０５
０．３５≦ｂ≦０．４５
０．３５≦ｃ≦０．４５
０＜ｄ≦０．１０
０．０７≦ｅ≦０．２０
ｂ＋ｃ＋ｄ＋ｅ＝１
【請求項２】
前記Ａｇの最大粒子径が３μｍ以下である請求項１に記載の圧電磁器組成物。
【発明の詳細な説明】
【技術分野】
【０００１】
本発明は、特に高温環境下での使用に好適な音響素子、圧電アクチュエータ等の圧電デバイス及びそれに用いられる圧電磁器組成物に関する。
【背景技術】
【０００２】
音響素子、圧電アクチュエータ等の圧電デバイスの電気機械変換材料として、圧電磁器組成物が使用されている。
【０００３】
例えば、特許文献１には、Ｐｂ１−（３／２）ａＭａ｛（Ｎｉ１／３Ｎｂ２／３）１−ｂ（Ｚｎ１／３Ｎｂ２／３）ｂ｝ｘＴｉｙＺｒｚＯ３［ただし、ＭはＬａ及びＮｄからなる群から選ばれた少なくとも一種の元素であり、ｘ＋ｙ＋ｚ＝１，ａ＝０．００５〜０．０３、ｂ＝０．５〜０．９５、ｘ＝０．１〜０．４、ｙ＝０．３〜０．５、ｚ＝０．２〜０．５］で表されるペロブスカイト型固溶体に対し、ＭｎＯ２を０．３〜１．０重量％含有せしめてなる強誘電性セラミックスが開示されている。
【０００４】
近年、圧電デバイスの性能の向上、低電圧駆動化などから、積層構造が進められている。
【０００５】
しかしながら、特許文献１の強誘電性セラミックスは、焼結温度が１１３０〜１３００℃と高いので、焼結のための熱エネルギーが大量に必要であった。更には、強誘電性セラミックスと同時焼成する内部電極の材料として、ＰｔやＰｄ含有率の多いＡｇ合金を使用しなければならず、圧電デバイスがコスト高になるという問題があった。
【０００６】
そこで、圧電デバイスの低コスト化のために、低温焼成可能な圧電磁器組成物の開発がなされている。
【０００７】
特許文献２には、Ｐｂａ｛Ｚｒｂ・Ｔｉｃ・（Ｎｉ１／３Ｎｂ２／３）ｄ・（Ｚｎ１／３Ｎｂ２／３）ｅ｝Ｏ３［ただし、ｂ＋ｃ＋ｄ＋ｅ＝１、１．０００≦ａ≦１．０２０、０．２６≦ｂ≦０．３１、０．３４≦ｃ≦０．４０、０．１０≦ｄ≦０．３５、０．０７≦ｅ≦０．１４］で表わされるペロブスカイト組成物と、該ペロブスカイト組成物中に含まれるＡｇ２Ｏとからなり、Ａｇ２Ｏが０．００５〜０．０３ｗｔ％の割合で含まれている圧電磁器組成物が開示されており、９００℃程度で焼成が可能とされている。
【先行技術文献】
【特許文献】
【０００８】
【特許文献１】特開平３−２１５３５９号公報
【特許文献２】特許第４２０２６５７号公報
【発明の開示】
【発明が解決しようとする課題】
【０００９】
しかしながら、特許文献２の圧電磁器組成物を用いた圧電デバイスは、抗電界が低く、高温下での使用には適用し難いものであった。また、誘電率εが高く、圧電デバイスの消費電力が増加する問題があった。
【００１０】
よって、本発明の目的は、高温環境下での使用に好適な圧電デバイス及び圧電磁器組成物を提供することにある。
【課題を解決するための手段】
【００１１】
上記目的を達成するため、本発明の圧電デバイスは、ペロブスカイト組成物と、Ａｇ成分とを含有する圧電磁器組成物を焼成して得られる圧電磁器層と、該圧電磁器層を挟持する導体層とを備える圧電デバイスであって、前記圧電磁器層は、前記ペロブスカイト組成物の焼結体中の空隙にＡｇが偏析していることを特徴とする。
【００１２】
前記ペロブスカイト組成物は、チタン酸ジルコン酸塩系ペロブスカイト組成物及び／又はアルカリ含有ニオブ酸塩系ペロブスカイト組成物を含むものであることが好ましい。
【００１３】
本発明の圧電デバイスは、前記ペロブスカイト組成物の焼結体中の空隙に偏析している前記Ａｇの粒子径について、ｄ８０％径が０．１〜３μｍであることが好ましい。
【００１４】
本発明の圧電デバイスの前記圧電磁器組成物は、下式（１）で表わされるチタン酸ジルコン酸塩系ペロブスカイト組成物と、Ａｇ成分とを含有し、前記Ａｇ成分は、酸化物換算で、前記チタン酸ジルコン酸塩系ペロブスカイト組成物１００質量部に対し０．０５〜０．３質量部含有することが好ましい。
（Ｐｂａ・Ｒｅｘ）｛Ｚｒｂ・Ｔｉｃ・（Ｎｉ１／３Ｎｂ２／３）ｄ・（Ｚｎ１／３Ｎｂ２／３）ｅ｝Ｏ３      ・・・（１）
式中、Ｒｅは、Ｌａ及び／又はＮｄであり、ａ〜ｅ、ｘは次の要件を満たす。
０．９５≦ａ≦１．０５
０≦ｘ≦０．０５
０．３５≦ｂ≦０．４５
０．３５≦ｃ≦０．４５
０＜ｄ≦０．１０
０．０７≦ｅ≦０．２０
ｂ＋ｃ＋ｄ＋ｅ＝１
【００１５】
本発明の圧電デバイスの前記ペロブスカイト組成物は、下式（２）で表わされるアルカリ含有ニオブ酸塩系ペロブスカイト組成物であり、
前記圧電磁器層は、前記ペロブスカイト組成物の焼結体からなる結晶粒子の粒界ないしは粒界三重点に、ＳｉおよびＫを含有する結晶ないしは非結晶質が存在していることが好ましい。
（ＬｉｌＮａｍＫ１−ｌ−ｍ）ｎ（Ｎｂ１−ｏＴａｏ）Ｏ３      ・・・（２）
式中、ｌ〜ｏは、次の要件を満たす。
０．０４＜ｌ≦０．１
０≦ｍ≦１
０．９５≦ｎ≦１．０５
０≦ｏ≦１
【００１６】
本発明の圧電デバイスは、前記導体層が、Ａｇ、Ｐｄ、Ｐｔ、Ｎｉ、Ｃｕもしくはそれらの少なくとも一つを含む合金で形成されていることが好ましい。
【００１７】
また、本発明の圧電磁器組成物は、下式（１）で表わされるチタン酸ジルコン酸塩系ペロブスカイト組成物と、Ａｇ成分とを含有し、前記Ａｇ成分は、酸化物換算で、前記チタン酸ジルコン酸塩系ペロブスカイト組成物１００質量部に対し０．０５〜０．３質量部含有することを特徴とする。
（Ｐｂａ・Ｒｅｘ）｛Ｚｒｂ・Ｔｉｃ・（Ｎｉ１／３Ｎｂ２／３）ｄ・（Ｚｎ１／３Ｎｂ２／３）ｅ｝Ｏ３      ・・・（１）
式中、Ｒｅは、Ｌａ及び／又はＮｄであり、ａ〜ｅ、ｘは次の要件を満たす。
０．９５≦ａ≦１．０５
０≦ｘ≦０．０５
０．３５≦ｂ≦０．４５
０．３５≦ｃ≦０．４５
０＜ｄ≦０．１０
０．０７≦ｅ≦０．２０
ｂ＋ｃ＋ｄ＋ｅ＝１
【００１８】
本発明の圧電磁器組成物は、前記Ａｇ成分の最大粒子径が３μｍ以下であることが好ましい。
【発明の効果】
【００１９】
本発明の圧電デバイスによれば、圧電磁器組成物がペロブスカイト組成物とＡｇ成分とを含有するので、圧電磁器組成物の焼成温度が低く、導体層として、Ａｇや、Ａｇ含有量の高いＡｇ合金を使用することができる。そして、圧電磁器層が、ペロブスカイト組成物の焼結体中の空隙にＡｇが偏析していることにより、抗電界を高めることができ、高温環境下での使用に好適な圧電デバイスとすることができる。更には、導体層としてＡｇやＡｇ合金を使用した場合であっても、圧電磁器層に導体層のＡｇが拡散して導体層が欠乏することを防止でき、特性の低下を抑制できる。
【００２０】
また、ペロブスカイト組成物の焼結体中の空隙に偏析しているＡｇの粒子径のｄ８０％径が０．１〜３μｍであれば、圧電特性の良い圧電デバイスとすることができる。
【００２１】
また、上式（１）で表わされるチタン酸ジルコン酸塩系ペロブスカイト組成物と、Ａｇ成分とを含有し、Ａｇ成分が、酸化物換算で、ペロブスカイト組成物１００質量部に対し０．０５〜０．３質量部含有する圧電磁器組成物は、キュリー温度Ｔｃが高く、抗電界が高く、誘電率εが低い圧電磁器層を形成でき、更には、９００℃以下での低温焼成が可能で、Ａｇや、Ａｇ含有量の低いＡｇ合金を導体金属材料として用いることができる。このため、消費電力が低く、高温環境下での使用により好適な圧電デバイスを低コストで製造できる。
【００２２】
また、上式（２）で表わされるアルカリ含有ニオブ酸塩系ペロブスカイト組成物の焼結体からなる結晶粒子の粒界ないしは粒界三重点に、ＳｉおよびＫを含有する結晶ないしは非結晶質が存在している圧電磁器層は、消費電力が低く、高温環境下での使用に好適な圧電デバイスとすることができる。
【図面の簡単な説明】
【００２３】
【図１】本発明の圧電デバイスにおける断面図の模式図である。
【発明を実施するための形態】
【００２４】
本発明の圧電デバイスは、図１に示すように、ペロブスカイト組成物の焼結体中の空隙にＡｇが偏析している圧電磁器層と、該圧電磁器層を挟持する導体層とを備える。
【００２５】
ペロブスカイト組成物の焼結体中の空隙にＡｇを偏析させることで、焼結中に、Ａｇが酸素の供給源となり、又、液相の生成温度を下げる効果がある。これにより、素体の酸素、Ｐｂの欠陥を抑制し、材料の熱力学的な安定性が増し、それにより、抗電界を高める事ができ、高温環境下での使用に好適な圧電デバイスとすることができる。更には、導体層としてＡｇやＡｇ合金を使用した場合であっても、ペロブスカイト組成物の焼結体中の空隙にＡｇを偏析させることにより、導体層のＡｇが圧電磁器層に拡散して導体層が欠乏することを防止でき、特性の低下を抑制できる。
【００２６】
なお、ペロブスカイト組成物の焼結体中の空隙にＡｇが偏析しているかどうかは、ＴＥＭ(透過型電子顕微鏡)、ＳＥＭ（走査型電子顕微鏡）で観察でき、その寸法分布を計測することで定量化できる。また、偏析しているＡｇが、酸化物でなく、金属Ａｇであるかどうかは、特性Ｘ線による組成分析により確認できる。
【００２７】
本発明において、圧電磁器層は、ペロブスカイト組成物の焼結体中の空隙に偏析している前記Ａｇの粒子径のｄ８０％径は、０．１〜３μｍが好ましい。偏析しているＡｇの粒子径が上記範囲であれば、圧電デバイスの圧電特性を良好にできる。ｄ８０％径が３μｍを超えると、そこが起点となりブレイクダウン電圧が下がる傾向にあり、また、圧電磁器層の層間のＡｇ粒子数が少なくなるので、耐圧寿命特性が低下する傾向にある。また、０．１μｍ未満であると、焼結体にＡｇが均一に拡散しているような状態となり、圧電特性等が劣化する傾向にある。
【００２８】
なお、本発明において、偏析しているＡｇはＴＥＭ画像により観察した。そして、Ａｇの粒子径は、ＴＥＭ画像から無作為に選んだ２００個のＡｇ粒子の粒子径を画像の二値化及びＡｇと判定される部分の長さを測定して求め、それから体積径累積を求め、ｄ８０％径を求めること事による。
【００２９】
圧電磁器層を形成するために用いる圧電磁器組成物は、ペロブスカイト組成物と、Ａｇ成分とを含有するものを用いる。
【００３０】
ペロブスカイト組成物は、チタン酸ジルコン酸塩系ペロブスカイト組成物及び／又はアルカリ含有ニオブ酸塩系ペロブスカイト組成物が好ましい。
【００３１】
チタン酸ジルコン酸塩系ペロブスカイト組成物としては、下式（１）で表わされる組成からなるものが好ましく用いられる。
【００３２】
（Ｐｂａ・Ｒｅｘ）｛Ｚｒｂ・Ｔｉｃ・（Ｎｉ１／３Ｎｂ２／３）ｄ・（Ｚｎ１／３Ｎｂ２／３）ｅ｝Ｏ３      ・・・（１）
【００３３】
式（１）において、Ｒｅは、Ｌａ及び／又はＮｄである。
【００３４】
式（１）において、ａは、０．９５≦ａ≦１．０５であり、１．００≦ａ≦１．０２が好ましい。ａ＜０．９５であると、優れた圧電特性は得られるものの、Ａｇを添加しても低温焼結が不可能となり、ａ＞１．０５であると、Ｐｂ２次相が大量に析出して圧電特性が低下し、実用に耐えられなくなる状態となる。ａを上記範囲にすることで、９００℃の焼成で圧電特性の良い、セラミック粒子の粒径の小さな圧電磁器組成物が得られる。
【００３５】
式（１）において、ｘは、０≦ｘ≦０．０５であり、０．００３≦ｘ≦０．００７が好ましい。すなわち、式（１）のペロブスカイト組成物は、Ｐｂの一部がＬａ及び／又はＮｄで置換されていてもよい。Ｐｂの一部を、Ｌａ及び／又はＮｄで置換することで、圧電定数を高められる。ｘ＞０．０５であると、キュリー温度Ｔｃが低くなる。ｘを上記範囲にすることで、キュリー温度Ｔｃを３００℃以上の高温に保ち、圧電定数を高めることができる。
【００３６】
更には、１．００≦ａ＋ｘ≦１．０２と調整することが好ましい。何故ならば、（１）式のペロブスカイトにおいて、ＡＢＯ３型ペロブスカイトのＡ／Ｂ比を１．００〜１．０２に調整することでも、特性を保つことが可能となるからである。
【００３７】
式（１）において、ｂは、０．３５≦ｂ≦０．４５であり、０．３８≦ｂ≦０．４２が好ましい。ｂ＜０．３５であると、キュリー温度Ｔｃが低くなり、ｂ＞０．４５であると、圧電定数が低くなる。ｂを上記範囲にすることで、キュリー温度Ｔｃを３００℃以上の高温に保ち、圧電定数を高めることができる。
【００３８】
式（１）において、ｃは、０．３５≦ｃ≦０．４５であり、０．３８≦ｃ≦０．４２が好ましい。ｃ＜０．３５であると、キュリー温度Ｔｃが低くなり、ｃ＞０．４５であると、圧電定数が低くなる。ｃを上記範囲にすることで、キュリー温度Ｔｃを３００℃以上の高温に保ち、圧電定数を高めることができる。
【００３９】
式（１）において、ｄは、０＜ｄ≦０．１０であり、０．３≦ｄ≦０．７が好ましい。ｄ＝０であると、キュリー温度Ｔｃは高いが圧電定数が低くなり、ｄ＞０．１０であると、キュリー温度Ｔｃが低くなる。ｄを上記範囲にすることで、Ｔｃを３００℃以上の高温に保ち維持し、圧電定数を高めることができる。
【００４０】
式（１）において、ｅは、０．０７≦ｅ≦０．２０であり、０．１３≦ｅ≦０．１７が好ましい。ｅ＜０．０７であると、素体の粒成長が著しく微細構造が保てず低温焼結が不可能となり、ｅ＞０．２０であると、圧電定数が低くなる。ｅを上記範囲にすることで、低温焼結と圧電定数の維持が可能となる。
【００４１】
式（１）において、ｂ＋ｃ＋ｄ＋ｅ＝１である。
【００４２】
また、アルカリ含有ニオブ酸塩系ペロブスカイト組成物としては、下式（２）で表わされる組成からなるものが好ましく用いられる。式（２）で表わされるアルカリ含有ニオブ酸塩系ペロブスカイト組成物の焼結体からなる結晶粒子の粒界ないしは粒界三重点に、ＳｉおよびＫを含有する結晶ないしは非結晶質が存在する圧電磁器層を備える圧電デバイスは、消費電力が低く、高温環境下での使用に好適である。
【００４３】
（ＬｉｌＮａｍＫ１−ｌ−ｍ）ｎ（Ｎｂ１−ｏＴａｏ）Ｏ３      ・・・（２）
【００４４】
式（２）において、ｌは、０．０４＜ｌ≦０．１が好ましい。ｌ≦０．０４もしくはｌ＞０．１であると、室温での圧電定数が低くなる傾向にある。
【００４５】
式（２）において、ｍは、０≦ｍ≦１が好ましい。ｍ＞１であると、二次相ができて圧電定数が低下する傾向にある。
【００４６】
式（２）において、ｎは、０．９５≦ｎ≦１．０５が好ましい。ｎ＜０．９５もしくはｎ＞１．０５であると、二次相ができて圧電定数が低下する傾向にある。
【００４７】
式（２）において、ｏは、０≦ｏ≦１が好ましい。ｏ＞１であると、二次相ができ圧電定数が低下する傾向にある。
【００４８】
本発明では、圧電磁器組成物として、好ましくは、式（１）で表わされるチタン酸ジルコン酸塩系ペロブスカイト組成物と、Ａｇ成分を酸化物換算でチタン酸ジルコン酸塩系ペロブスカイト組成物１００質量部に対し０．０５〜０．３質量部含有するものを用いる。この圧電磁器組成物は、９００℃以下での低温焼成が可能であり、導体層材料としてＡｇやＡｇ含有量の高いＡｇ合金を用い、圧電磁器組成物と同時焼成して圧電デバイスを製造することができる。また、この圧電磁器組成物を焼成して得られる圧電磁器層は、キュリー温度Ｔｃが３００℃以上と高く、抗電界が、１２０℃においても０．８ｋＶ／ｍｍ以上と高く、誘電率εが１８００〜２２００と低いので、消費電力が低く、高温環境下での使用により好適な圧電デバイスとすることができる。なお、本発明において、キュリー温度Ｔｃ、抗電界、誘電率εは、後述する実施例で記載した方法で測定した値である。
【００４９】
圧電磁器組成物に含有させるＡｇ成分としては、Ａｇの酸化物（Ａｇ２Ｏ）、炭酸塩（Ａｇ２ＣＯ３）等が挙げられる。
【００５０】
Ａｇ成分の最大粒子径は、３μｍ以下が好ましい。Ａｇ成分の最大粒子径が３μｍ以下であれば、ペロブスカイト組成物の焼結体中の空隙にＡｇが偏析し易くなる。３μｍを超えると、焼結体表面にＡｇ成分が析出して、Ａｇ成分による二次相が形成され、圧電デバイスの製品寿命特性が低下する恐れがある。Ａｇ成分の最大粒子径を３μｍ以下に調整する方法は、特に限定は無く、例えば、粉末状態で篩分けする方法、スラリー状態でフィルターを通過させる方法等が挙げられる。
【００５１】
なお、本発明では、Ａｇ成分の粒子径は、ＴＥＭにより測定し、無作為に選んだ２００個のうち最大なものを最大粒子径とした。
【００５２】
Ａｇ成分の含有量は、酸化物換算で、ペロブスカイト組成物１００質量部に対し、０．０５〜０．３質量部が好ましく、０．０７〜０．１５質量部がより好ましい。Ａｇ成分の含有量が０．０５質量部未満であると、低温で焼結し難く、９００℃での嵩密度（焼結体真密度）が小さくなり、耐湿特性が劣化する傾向にあり、０．３質量部を超えると、焼結体表面にＡｇ成分が析出して、Ａｇ成分による二次相が形成され、圧電デバイスの製品寿命特性が低下する恐れがある。Ａｇ成分の含有量が上記範囲内であれば、ペロブスカイト組成物の焼結体中の空隙にＡｇが偏析した圧電磁器層を容易に形成することができる。
【００５３】
本発明において、上記圧電磁器組成物は、更に、Ｍｎ成分を含有させてもよい。Ｍｎ成分を含有させることで、得られる圧電磁器層がハード化し、Ｑ値が上がり、圧電デバイスの消費電力をより低減できる。
【００５４】
Ｍｎ成分の含有量は、ペロブスカイト組成物１００質量部に対し、酸化物換算で０〜１質量％が好ましい。
また、本発明において、上記圧電磁器組成物は、更にＣｏ成分を含有させてもよい。Ｃｏ成分を含有させることで、圧電特性、誘電特性を所望の特性に微調整することができる。
Ｃｏ成分の含有量は、ペロブスカイト組成物１００質量部に対し、酸化物換算で０〜１質量％が好ましい。
【００５５】
本発明において、ペロブスカイト組成物の焼結体における粒子径は、３μｍ以下が好ましい。そうする事で、耐圧寿命特性を向上させる事ができる。
【００５６】
式（１）で表されるチタン酸ジルコン酸塩系ペロブスカイト組成物を含む圧電磁器組成物は、Ｐｂ、Ｌａ、Ｚｒ、Ｔｉ、Ｎｉ、Ｎｂ、Ｚｎの酸化物、炭酸塩等を式（１）で表されるチタン酸ジルコン酸塩系ペロブスカイト組成物の化学量論比となるように混合し、水などの湿式下で混合した後乾燥し、大気雰囲気下にて、８２０〜８５０℃で２〜４時間焼成する。こうすることで、各金属成分が相互に固相反応し、上記式（１）で表されるチタン酸ジルコン酸塩系ペロブスカイト組成物が形成される。ペロブスカイト組成物を形成した後、湿式粉砕又は乾式粉砕し、Ａｇ成分を添加し、好ましくはペロブスカイト組成物１００質量部に対し０．０５〜０．３質量部添加し、乾燥処理することで得られる。なお、Ａｇ成分は、ペロブスカイト組成物を形成する際に、他の原料と共に添加してもよいが、ペロブスカイト組成物を形成した後に添加することが好ましい。ペロブスカイト組成物を形成した後にＡｇ成分を添加することで、ペロブスカイト組成物の焼結体中の空隙にＡｇを偏析させ易くなる。
【００５７】
また、式（２）で表されるアルカリ含有ニオブ酸塩系ペロブスカイト組成物を含む圧電磁器組成物は、Ｌｉ、Ｎａ、Ｋ、Ｎｂ、Ｔａの酸化物、炭酸塩等を式（２）で表されるアルカリ含有ニオブ酸塩系ペロブスカイト組成物の化学量論比となるように混合し、上記と同様にして、焼成することで、各金属成分が相互に固相反応して、上記式（２）で表されるアルカリ含有ニオブ酸塩系ペロブスカイト組成物が形成される。そして、ペロブスカイト組成物を形成した後、湿式粉砕又は乾式粉砕し、Ａｇ成分を添加し、好ましくはペロブスカイト組成物１００質量部に対し０．０５〜０．３質量部添加し、乾燥処理することで得られる。
【００５８】
本発明の圧電デバイスにおいて、導体層を構成する材料としては、特に限定は無い。低抵抗材料が好ましく、Ａｇ、Ｐｄ、Ｐｔ、Ｎｉ、Ｃｕもしくはそれらの少なくとも一つを含む合金がより好ましい。前記合金としては、Ａｇ−Ｐｄ合金、Ａｇ−Ｐｔ合金が好ましい。
【００５９】
本発明の圧電デバイスは、消費電力が低く、高温環境下での使用に好適であり、例えば、車載用スピーカーなどの音響素子、圧電アクチュエータ、超音波モーター等の用途において特に好ましく用いることができる。
【００６０】
上記圧電デバイスは、例えば以下の方法によって製造することができる。
【００６１】
ペロブスカイト組成物と、Ａｇ成分とを含有する圧電磁器組成物に、結合剤、溶剤、可塑剤などを加えてスラリー状に調整し、ドクターブレード法等の方法で薄膜状に成形してグリーンシートを製造する。結合剤としては、ポリビニルブチラール樹脂、メタアクリル酸樹脂等が挙げられる。可塑剤としては、フタル酸ジブチル、フタル酸ジオクチル等が挙げられる。溶剤としては、トルエン、メチルエチルケトン等が挙げられる。
【００６２】
次に、得られたグリーンシート上に、Ａｇ、Ａｇ−Ｐｄ合金、Ａｇ−Ｐｔ合金等の導体金属を含む導体ペーストを、スクリーン印刷法等により印刷し、所定パターンの未焼成内部導体層を形成する。
【００６３】
次に、未焼成内部導体層が形成された各グリーンシートを複数重ね合せ、圧着して未焼成積層体を製造する。
【００６４】
次に、未焼成積層体を脱バインダー処理し、所定形状に切断して、未焼成内部導体層を未焼成積層体の端部に露出させる。そして、未焼成積層体の端面に、導体金属を含む導体ペーストをスクリーン印刷法等の方法により印刷して、未焼成外部電極層を形成する。
【００６５】
次に、未焼成下地金属が形成された未焼成積層体を、酸素雰囲気中にて、８５０〜９００℃で２〜３時間焼成する。こうすることで、圧電磁器層が導体層で挟持された上記本発明の圧電デバイスを製造することができる。
【実施例】
【００６６】
原料粉末として、ＰｂＯ、Ｌａ２Ｏ３、ＺｒＯ２、ＴｉＯ２、ＮｉＯ、ＺｎＯ、Ｎｂ２Ｏ５、Ａｇ２Ｏを各々準備し、これらの原料粉末を篩分けし、最大粒子径を３μｍ以下に調整した。そして、篩分けしたペロブスカイト組成物の各原料粉末を、表１に示す割合で秤量し、ポットミル内にジルコニアビーズ、イオン交換水と共に入れ、１５時間湿式混合し、得られた懸濁液をバットに移し、乾燥器内に入れ、１５０℃で乾燥させた。
【００６７】
【表１】
0006039762.tif 000002
【００６８】
次に、この乾燥によって得られた混合物を、大気雰囲気下において電気炉を用いて８５０℃で２時間焼成した。混合物内の各金属酸化物はこの焼成によって相互に固相反応し、ペロブスカイト組成物が形成された。
次に、このペロブスカイト組成物と、表１に示す割合で秤量したＡｇ２Ｏをポットミル内にジルコニアビーズ、イオン交換水と共に入れ、１５時間湿式解砕し、得られた懸濁液をバットに移し、乾燥器内に入れ、１５０℃で乾燥させ、圧電磁器組成物を得た。
次に、各圧電磁器組成物にポリビニルブチラールを少量混合し、加圧プレス機を用い、圧力１．５ＭＰａで圧縮成型し、直径８ｍｍ、厚さ０．５ｍｍの円板形の試料を得た。
次に、この試料を電気炉内に入れ、大気雰囲気下において９００℃〜１０５０℃で２時間焼成し、その後この試料を電気炉から取り出し、試料の両面にフリットレスＡｇペーストを印刷し、大気雰囲気下において７００℃で焼き付け、これを外部電極とした。
この外部電極が取り付けられた円板形試料について、４０℃〜４００℃の間で誘電率εの温度依存性を測定し、キュリー温度Ｔｃを求めた。また、ＴＦアナライザーを用い、２５℃、１Ｈｚ，３ｋＶ／ｍｍの条件で各試料のヒステリシスを測定し、抗電界を算出した。次に、この外部電極付きの試料に、１５０℃の下で、１．５ｋＶ／ｍｍの電圧を１５分間印加し、試料を分極させた。次に、この分極させた試料の圧電定数Ｋｒを測定したところ、表１に示す通りであった。圧電定数Ｋｒの測定は、電子情報技術産業協会規格（ＪＥＩＴＡ  ＥＭ−４５０１）にのっとり、インピーダンス測定を行い、算出した。結果を表２に示す。
【００６９】
【表２】
0006039762.tif 000003
【００７０】
また、試料１Ａ、１Ｂ、２の圧電磁器組成物を用い、ドクターブレード法によってグリーンシートを成型し、得られたグリーンシート上に、Ａｇペーストを、スクリーン印刷法により印刷し、未焼成内部導体層を形成した。
次に、未焼成内部導体層が形成された各グリーンシートを１１枚積層し、同じシートでペーストが印刷されていないシートを所定の厚みに積層したカバーシートを上下に挟み共に圧着して未焼成積層体を製造した。
次に、この未焼成積層体を電気炉内に入れ、大気雰囲気下において９００℃で２時間焼成して積層体を製造した。得られた積層体について、ＴＥＭ画像を撮影し、ペロブスカイト組成物の焼結体中の空隙にＡｇが偏析しているどうか確認した。また、ＥＤＳ（エネルギー分散Ｘ線分光法）により、酸素の検出の有無を確認した。
【００７１】
試料１の圧電デバイスは、ペロブスカイト組成物の焼結体中の空隙にＡｇが偏析していた。この偏析しているＡｇの粒子径のｄ８０％径は２．１μｍであった。また、偏析しているＡｇからは、ＥＤＳに酸素が検出されず、偏析しているＡｇは、酸化物でなく、金属Ａｇであった。そして、この圧電デバイスは、表１に示されるように、キュリー温度Ｔｃが高く、抗電界が高いものであり、１０５℃以上の高温でも駆動でき、高温での使用に適したものであった。また、誘電率εが低く、消費電力が小さいものであった。更には、圧電磁器組成物が９００℃以下で焼成できた。
また、ＲｅにＮｄを用いた試料１Ｂでも同様な結果が得られた。試料１Ａ、１Ｂが本発明の圧電磁器組成物にあたる。
【００７２】
これに対し、試料２の圧電デバイスは、Ａｇが圧電磁器層に対してほぼ均一に分散しており空隙からＡｇの偏析を確認できなかった。また、キュリー温度Ｔｃが低く、抗電界が低いため、１０５℃以上の高温での使用には適し難いものであった。更にまた、誘電率εが高く、消費電力の大きい圧電デバイスであった。
【００７３】
また、Ａｇ成分を含まない圧電磁器組成物を使用した試料３の圧電デバイスは、１１００℃以上の焼成温度が必要であり、ＡｇやＡｇ含有量の高いＡｇ合金と同時焼成することができなかった。また、焼成温度を高くする必要があることから、焼成エネルギーが嵩み、製造コストが嵩むものであった。
【００７４】
また、Ａｇ成分を本発明で規定する好ましい範囲よりも多く含有させた圧電磁器組成物を用いた試料４は、Ａｇが圧電磁器層の表面に析出してしまい、製品の寿命特性が低下し易かった。
【００７５】
また、Ｐｂについて、ａ＞１．０５とした試料５は，Ｐｂ二次相の析出により、特性を評価することができなかった。
【００７６】
また、Ｐｂについて、ａ＜０．９５とした試料６は，低温焼結できなかった。
【００７７】
また、Ｒｅについて、ｘ＞０．０５とした試料７は、Ｔｃが下がり抗電界が低かった。
【００７８】
また、Ｚｒについて、ｂ＞０．４５とした試料８は、圧電定数が低下した。
【００７９】
また、Ｔｉについて、ｃ＞０．４５とした試料９は、圧電定数が低下した。
【００８０】
また、（Ｎｉ１／３Ｎｂ２／３）について、ｄ＞０．１０とした試料１０は、Ｔｃが下がり抗電界が低かった。
【００８１】
また、（Ｎｉ１／３Ｎｂ２／３）について、ｄ＝０とした試料１１は，圧電定数が低下した。
【００８２】
また、（Ｚｎ１／３Ｎｂ２／３）について、ｅ＞０．２０とした試料１２は、圧電定数が低下した。
【００８３】
また、（Ｚｎ１／３Ｎｂ２／３）について、ｅ＜０．０７とした試料１３は、圧電定数が低下した。
【図１】
0006039762.tif 000004